(57)【要約】【課題】外気の湿気等の透過を防止する防湿紙において、防湿効果が万全で、かつ材料等コストの低減に加え、デザイン効果をも損なわない防湿紙とそれを用いた包装紙、包装袋、紙製容器の提供にある。【解決手段】紙を基材１０とし、そのコート面に、アルキッド樹脂、ポリフェノール樹脂等でなる蒸着アンカー層１２、アルミニウム、酸化珪素等でなる蒸着薄膜層１４、ポリエステル樹脂、ＰＶＡとシランカップリング剤の加水分解物の混合で積層後重縮合させたもの等でなるオーバーコート層１６が順に設けられた防湿紙１である。【選択図】図１
2004204366.tif 000002
【特許請求の範囲】
【請求項１】
片面または両面にコートされた紙もしくは板紙のコート面に、蒸着アンカー層、蒸着薄膜層、オーバーコート層が順に設けられていることを特徴とする防湿紙。
【請求項２】
上記蒸着アンカー層は、メラミン樹脂、アルキッド樹脂、ポリフェノール樹脂、アクリル樹脂のいずれか、もしくはこれら樹脂の２種以上の混合でなることを特徴とする請求項１記載の防湿紙。
【請求項３】
上記蒸着薄膜層は、金属の蒸着で、特にアルミニウムの蒸着でなることを特徴とする請求項１または２記載の防湿紙。
【請求項４】
上記蒸着薄膜層は、無機酸化物の蒸着で、特に酸化アルミニウムもしくは酸化珪素の蒸着でなることを特徴とする請求項１または２記載の防湿紙。
【請求項５】
上記オーバーコート層は、アクリル樹脂もしくはポリエステル樹脂でなることを特徴とする請求項１乃至４のいずれか１項に記載の防湿紙。
【請求項６】
上記オーバーコート層は、ポリビニルアルコール樹脂と無機層状化合物の混合でなることを特徴とする請求項１乃至４のいずれか１項に記載の防湿紙。
【請求項７】
上記オーバーコート層は、水溶性高分子と１種以上の金属アルコキシドおよびその加水分解物または塩化錫の少なくとも一方を含む水溶性あるいは水／アルコール混合溶液を主剤とするコーティング剤を塗布してなることを特徴とする請求項１乃至４のいずれか１項に記載の防湿紙。
【請求項８】
上記オーバーコート層上面に、もしくは蒸着アンカー層が施された紙もしくは板紙の反対面に、シーラント層を設けたことを特徴とする請求項１乃至７のいずれか１項に記載の防湿紙。
【請求項９】
上記請求項１乃至８のいずれか１項に記載の防湿紙を用いた包装紙、包装袋または紙製容器。
【発明の詳細な説明】
【０００１】
【発明の属する技術分野】
本発明は、外気の湿気等の透過を防止する防湿紙に関するものであり、特にその防湿紙を用いて、内容物を収納して外気の湿気等から保護する包装紙、包装袋または紙製容器に関するものである。
【０００２】
【従来の技術】
従来、例えばコピー用紙や印刷用紙等を梱包し、外気の湿気等から保護する包装（梱包）紙があり、これらは通常、用紙の裏面にアクリル樹脂あるいはポリエステル樹脂、ポリエチレン樹脂、ワックス類等を塗布したものが使用されている。
【０００３】
しかし、これら梱包紙は、必ずしも万全な防湿効果のあるものではなく、特に高湿度下では、内容物に影響を与える危惧のあるものであった。
【０００４】
また、例えば、たばこを外気の湿気等から護るため、紙製包装袋（ソフトタイプ）あるいは紙製箱（ボックスタイプ）の上からセロハンやポリエステル等でなるオーバーラップフィルムを巻きつけ包んだもので、その開梱を容易にするための細いカットテープがオーバーラップフィルムの開梱部にシールされているものが採用されている。
【０００５】
しかしながら、上記オーバーラップフィルムが施されたものは、オーバーラップフィルム自体の材料等コストの嵩みに加え、オーバーラップフィルムの存在がデザイン性を損なう即ち見栄えがしないという問題があった。
【０００６】
【発明が解決しようとする課題】
本発明は、かかる従来技術の問題点を解決するものであり、その課題は、外気の湿気等の透過を防止する防湿紙において、防湿効果が万全（４０℃、９０％下に於けるＭＯＣＯＮ法による水蒸気透過度が１０ｇ／ｍ２  ・ｄａｙ以下を目標とし）で、かつ材料等コストの低減に加え、デザイン効果をも損なわない防湿紙およびそれを用いた包装紙、包装袋または紙製容器を提供することにある。
【０００７】
【課題を解決するための手段】
本発明に於いて上記課題を達成するために、まず請求項１の発明では、片面または両面にコートされた紙もしくは板紙のコート面に、蒸着アンカー層、蒸着薄膜層、オーバーコート層が順に設けられていることを特徴とする防湿紙としたものである。
【０００８】
上記請求項１の発明によれば、上記紙もしくは板紙のコート面に、蒸着アンカー層、蒸着薄膜層、オーバーコート層が順に設けられている防湿紙とするもので、特に紙もしくは板紙のコート面に各層を設けることによって、蒸着薄膜層に平滑性を付与し反射性等デザイン性を向上させ、また蒸着アンカー層で蒸着薄膜層の密着性を付与し、蒸着薄膜層で防湿性を付与し、その上のオーバーコート層で蒸着薄膜層を保護するとともに防湿性をも向上させる防湿紙とすることができる。
【０００９】
また、請求項２の発明では、上記蒸着アンカー層は、メラミン樹脂、アルキッド樹脂、ポリフェノール樹脂、アクリル樹脂のいずれか、もしくはこれら樹脂の２種以上の混合でなることを特徴とする請求項１に記載の防湿紙としたものである。
【００１０】
上記請求項２の発明によれば、上記蒸着アンカー層をメラミン樹脂、アルキッド樹脂、ポリフェノール樹脂、アクリル樹脂のいずれか、もしくはこれら樹脂の２種以上の混合でなるものとすることによって、紙基材のコート面への「ぬれ」を良くし、このコート面の凹凸、ピンホール等の目止めを行い、この上に施す蒸着薄膜層が紙基材に潜り込まないように平滑性を向上させ、この平滑性の向上によって防湿性の向上にも寄与する防湿紙とすることができる。
【００１１】
また、請求項３の発明では、上記蒸着薄膜層は、金属の蒸着で、特にアルミニウムの蒸着でなることを特徴とする請求項１または２記載の防湿紙としたものである。
【００１２】
上記請求項３の発明によれば、上記蒸着薄膜層を、金属の蒸着で、特にアルミニウムの蒸着で形成することによって、金属光沢を有し、かつ防湿性に優れた防湿紙を提供することができる。
【００１３】
また、請求項４の発明では、上記蒸着薄膜層は、無機酸化物の蒸着で、特に酸化アルミニウムもしくは酸化珪素の蒸着でなることを特徴とする請求項１または２記載の防湿紙としたものである。
【００１４】
上記請求項４の発明によれば、上記蒸着薄膜層を、無機酸化物の蒸着で、特に酸化アルミニウムもしくは酸化珪素の蒸着で形成することによって、透明性を有し、かつ防湿性に優れた防湿紙を提供し、例えば紙のコート面（蒸着薄膜層等を施す面）に絵柄等の印刷を施したものに、これら透明の蒸着薄膜層を施すことによって、デザイン性をも向上させる防湿紙とすることができる。
【００１５】
また、請求項５の発明では、上記オーバーコート層は、アクリル樹脂もしくはポリエステル樹脂でなることを特徴とする請求項１乃至４のいずれか１項に記載の防湿紙としたものである。
【００１６】
上記請求項５の発明によれば、上記オーバーコート層を、アクリル樹脂もしくはポリエステル樹脂でなる層とすることによって、上記蒸着薄膜層を傷等から保護する防湿紙とすることができる。
【００１７】
また、請求項６の発明では、上記オーバーコート層は、ポリビニルアルコール樹脂と無機層状化合物の混合でなることを特徴とする請求項１乃至４のいずれか１項に記載の防湿紙としたものである。
【００１８】
上記請求項６の発明によれば、上記オーバーコート層を、ガスバリア性に優れるポリビニルアルコール樹脂と無機層状化合物との混合でなる層とすることによって、上記蒸着薄膜層を傷等から保護するとともに、蒸着薄膜層の折り曲げ等によるピンホールの発生を防止して防湿性を向上させ、かつガスバリア性、特に酸素バリア性をも向上せしめる防湿紙を提供することができる。
【００１９】
また、請求項７の発明では、上記オーバーコート層は、水溶性高分子と１種以上の金属アルコキシドおよびその加水分解物または塩化錫の少なくとも一方を含む水溶性あるいは水／アルコール混合溶液を主剤とするコーティング剤を塗布してなることを特徴とする請求項１乃至４のいずれか１項に記載の防湿紙としたものである。
【００２０】
上記請求項７の発明によれば、上記オーバーコート層を、水溶性高分子と１種以上の金属アルコキシドおよびその加水分解物または塩化錫の少なくとも一方を含む水溶性あるいは水／アルコール混合溶液を主剤とするコーティング剤を塗布してなる層とすることによって、上記蒸着薄膜層を傷等から保護するとともに、蒸着薄膜層の折り曲げ等によるピンホールの発生を防止して防湿性を向上させ、かつガスバリア性、特に酸素バリア性をも向上せしめることができる防湿紙を提供することができる。
【００２１】
また、請求項８の発明では、上記オーバーコート層上面に、もしくは蒸着アンカー  層が施されている紙もしくは板紙の反対面に、に、シーラント層を設けたことを特徴とする請求項１乃至７のいずれか１項に記載の防湿紙としたものである。
【００２２】
上記請求項８の発明によれば、上記オーバーコート層上面に、もしくは蒸着アンカー層が施されている紙もしくは板紙の反対面に、シーラント層を設けたことによって、このシーラント層同士をヒートシールして包装袋や容器等に展開可能な防湿紙とすることができる。
【００２３】
さらにまた、請求項９の発明では、上記請求項１乃至９のいずれか１項に記載の防湿紙を用いた包装紙、包装袋または紙製容器としたものである。
【００２４】
上記請求項９の発明によれば、上記発明の防湿紙を用いた包装紙、包装袋または紙製容器とすることによって、内容物に対する防湿効果が万全で、かつ材料コストの低減に加え、デザイン効果を損なわない包装紙、包装袋または紙製容器を提供することができる。
【００２５】
【発明の実施の形態】
以下本発明の実施の形態を図面を用いて説明する。
【００２６】
まず、上記請求項１に係る発明は、例えば図１の積層断面図に示すように、片面または両面にコートされた紙もしくは板紙を基材（１０）とし、そのコート面に、蒸着アンカー層（１２）、蒸着薄膜層（１４）、オーバーコート層（１６）が順に積層されている防湿紙（１）とするものである。
【００２７】
上記のような構成の防湿紙（１）は、例えば外気の湿気等を嫌うコピー用紙等を梱包する梱包紙や、たばこの紙製包装袋（ソフトタイプ）あるいは紙製箱（ボックスタイプ）として好適に使用することができる。
【００２８】
また、上記請求項８に係る発明は、例えば図２の積層断面図に示すように、片面または両面にコートされた紙もしくは板紙を基材（１０）とし、そのコート面に、蒸着アンカー層（１２）、蒸着薄膜層（１４）、オーバーコート層（１６）、シーラント層（１８）が順に積層された防湿紙（１）とするものである。
【００２９】
さらにまた、上記請求項８に係る発明は、例えば図３の積層断面図に示すように、片面または両面にコートされた紙もしくは板紙を基材（１０）とし、そのコート面に、蒸着アンカー層（１２）、蒸着薄膜層（１４）、オーバーコート層（１６）が順に積層され、紙もしくは板紙を基材（１０）に施された蒸着アンカー層（１２）面と反対面にシーラント層（１８）が施された防湿紙（１）とするものである。
【００３０】
上記のようなシーラント層（１８）が施された構成の防湿紙（２）は、例えば上記シーラント層（１８）同士をヒートシールし、外気の湿気等を嫌う即席麺等を収納し包装する紙製包装袋として好適に使用することができ、特に図３に示すようにシーラント層（１８）を蒸着薄膜層（１４）面と反対面に施した防湿紙（１）とすることによって、蒸着薄膜層（１４）面が表側となる紙製包装袋とし、蒸着薄膜層（１４）によるデザイン効果の付与もある防湿紙（１）とするものである。
【００３１】
以下に上記本発明の防湿紙（１）およびシーラント層が積層された防湿紙（２）を構成する材料や層構成法等について詳細に説明する。
まず、図１および図２に示す基材（１０）としては、例えば坪量５０〜２００ｇ／ｍ２  程度の片面あるいは両面コート紙、軽量コート紙、アート紙、アートポスト紙等が挙げられ、梱包紙、包装紙、包装袋等サイズや用途等に応じて適宜選定され、また、例えば坪量１９０〜５００ｇ／ｍ２  程度の片面あるいは両面コートのマニラボール、白ボール等板紙が挙げられ、紙製箱、紙製容器等サイズや用途等に応じて適宜選定することができる。
【００３２】
また、図１および図２に示す蒸着アンカー層（１２）として、上記請求項２に係る発明では、メラミン樹脂、アルキッド樹脂、ポリフェノール樹脂、アクリル樹脂のいずれか、もしくはこれら樹脂の２種以上の混合でなるものとするもので、これら樹脂は、熱硬化性樹脂でなり、キシレン、トルエンを主成分とした溶剤に溶解している塗布液とし、上記のようにグラビア方式あるいはロールコート方式等で紙基材のコート面への「ぬれ」を良くし、このコート面の凹凸、ピンホール等の目止めを行い、この上に施す蒸着薄膜層（１４）の紙基材（１０）への浸透を防止し、平滑な蒸着アンカー層（１２）とするものである。
【００３３】
また、図１および図２に示す蒸着薄膜層（１４）として、上記請求項３に係る発明では、金属の蒸着で、特にコスト上からも有利なアルミニウムの蒸着でなるものとし、一般的には、例えば巻取り式真空蒸着機を用い、ロール状の基材に、１４００℃前後に加熱された蒸発源中のアルミニウムを真空度１０（−２乗）Ｐａ程度に保持されたドラム中で、３００〜１０００Åの膜厚で得られるものである。
【００３４】
上記アルミニウム蒸着膜は、基材（１０）のコート面に蒸着アンカー層（１２）を介して設けられているので、膜面が平滑でピンホール等もなく、水蒸気（湿気）の透過度が少なく（防湿性があり）、かつ金属光沢のある蒸着薄膜層（１４）とするもので、この蒸着薄膜層（１４）を表面とするとデザイン効果も付与された防湿紙とすることもできる。
【００３５】
また、図１および図２に示す蒸着薄膜層（１４）として、上記請求項４に係る発明では、無機酸化物の蒸着で、特に透明性を有する酸化アルミニウムもしくは酸化珪素の蒸着でなるものとし、その蒸発特性は上記のアルミニウム蒸着とは大きく異なり、その製造装置も異なったものが必要になる。
【００３６】
その製造方法として、前記無機酸化物を加熱し蒸発させて蒸着する物理蒸着法（ＰＶＤ法）、あるいはシラン、シロキサン、金属アルコキシド等の原料を気相で酸素等と反応させながら堆積させる化学蒸着法（ＣＶＤ法）があり、いずれかの方法で１００〜１５００Å程度の蒸着薄膜層（１４）とすることができる。
【００３７】
上記酸化アルミニウムや酸化珪素でなる蒸着薄膜は、基材（１０）のコート面に蒸着アンカー層（１２）を介して設けられているので、膜面が平滑でピンホール等もなく、よって水蒸気（湿気）の透過度が少なく（防湿性があり）、かつ透明性に優れる蒸着薄膜層（１４）とするものである。従って、例えばコート紙のコート面に絵柄や文字等の印刷を施し、その上に蒸着アンカー層（１２）を施し、あるいはこの蒸着アンカー層（１２）上に絵柄や文字等の印刷を施し、この酸化アルミニウムや酸化珪素でなる透明な蒸着薄膜層（１４）を施した防湿紙として、この印刷面を外側にした包装紙、梱包紙等とすることができ、印刷によるデザイン効果をも付与する防湿紙とすることができる。
【００３８】
また、図１および図２に示すオーバーコート層（１６）として、上記請求項５に係る発明では、アクリル樹脂もしくはポリエステル樹脂でなるものとし、これら樹脂をトルエン、酢酸ブチル等の溶剤に溶解して塗布液とし、あるいは水性（水溶性またはエマルジョン）の塗布液とし、グラビア方式あるいはロールコート方式等でオーバーコート層（１６）とするもので、上記蒸着薄膜層（１４）を傷等から保護し防湿性を高める防湿紙（１）とすることができる。
【００３９】
また、図１および図２に示すオーバーコート層（１６）として、上記請求項６に係る発明では、ポリビニルアルコール樹脂と無機層状化合物の混合でなるものとし、その無機層状化合物としては、例えばモンモリロナイト、ヘクライト、サポナイト等が挙げられ、この中でも、溶液中の安定性と塗工性等に優れるモンモリロナイトが好適なものである。このモンモリロナイトとポリビニルアルコール樹脂との混合でなる塗布液（バリアコート剤）をグラビア方式あるいはロールコート方式等で厚さ０．２〜２μｍのオーバーコート層（１６）とするもので、上記蒸着薄膜層（１４）を傷等から保護するとともに、可撓性により蒸着薄膜層（１４）の折り曲げ等によるピンホールの発生を防止して防湿性を向上させ、さらにバリア性特に酸素バリア性をも高める防湿紙（１）とすることができる。
【００４０】
さらにまた、図１および図２に示すオーバーコート層（１６）として、上記請求項７に係る発明では、水溶性高分子と１種以上の金属アルコキシドおよびその加水分解物または塩化錫の少なくとも一方を含む水溶性あるいは水／アルコール混合溶液を主剤とするコーティング剤をグラビア方式あるいはロールコート方式等で厚さ０．２〜２μｍのオーバーコート層（１６）とするもので、上記蒸着薄膜層（１４）を傷等から保護するとともに、可撓性により蒸着薄膜層（１４）の折り曲げ等によるピンホールの発生を防止して防湿性を向上させ、さらにバリア性特に酸素バリア性をも高める防湿紙（１）とすることができる。
【００４１】
また、上記請求項８に係る発明では、例えば図２に示すように、オーバーコート層（１６）上に、もしくは図３に示すように、蒸着アンカー層（１２）が施された紙もしくは板紙でなる基材（１０）の反対面に、シーラント層（１８）を設けた防湿紙（１）であり、このシーラント層（１８）としては、例えば厚さ１０〜２００μｍの直鎖状低密度ポリエチレンフィルム、低密度ポリエチレンフィルム、高密度ポリエチレンフィルムあるいは無延伸ポリプロピレンフィルムなどをドライラミネーション用接着剤を介してラミネートされて得られるか、あるいは、溶融された直鎖状低密度ポリエチレン樹脂、低密度ポリエチレン樹脂、高密度ポリエチレン樹脂を押し出しラミネートされて得られるものである。
【００４２】
【実施例】
次に実施例により、本発明を具体的に説明する。
〈実施例１〉
坪量５０ｇ／ｍ２  の両面コート紙を基材（１０）とし、その片面にアミドアルキッド樹脂をバインダーとし、キシレン、トルエンを主溶剤とする塗布液をグラビア方式により、厚さ４μｍで塗布し蒸着アンカー層（１２）を形成した。
【００４３】
続いてこの塗布し蒸着アンカー層（１２）上に真空蒸着法にて約５００Åのアルミニウムの蒸着による蒸着薄膜層（１４）を形成し、その蒸着薄膜層（１４）上に、ポリエステル系樹脂をバインダーとし、キシレン、トルエンを主溶剤とする塗布液をグラビア方式により、厚さ３μｍで塗布しオーバーコート層（１６）を形成し防湿紙（１）を得た。
【００４４】
〈実施例２〉
オーバーコート層（１６）として、上記実施例１のポリエステルをバインダーとした塗布液に代え、テトラエトキシシラン１０．４ｇに塩酸（０．１Ｎ）を８９．６ｇを加え、３０分攪拌し、加水分解した固形分３ｗｔ％（ＳｉＯ２  換算）の溶液と、ポリビニルアルコール溶液を混合した塗布液（以下ＰＶＡとシランカップリング剤の加水分解物を混ぜ、積層後縮合重合させた液という）とし、厚さ０．４μｍのオーバーコート層（１６）とした以外は、実施例１と同様にして防湿紙（１）を得た。
【００４５】
〈実施例３〉
蒸着薄膜層（１４）として、上記実施例１のアルミニウムの蒸着に代え、物理蒸着法（ＰＶＤ法）により、厚さ約１０００Åの一酸化珪素（ＳｉＯ）の蒸着でなる蒸着薄膜層（１４）とした以外は、実施例２と同様にして防湿紙（１）を得た。
【００４６】
〈実施例４〉
蒸着薄膜層（１４）として、上記実施例１のアルミニウムの蒸着に代え、物理蒸着法（ＰＶＤ法）により、厚さ約３００Åの酸化アルミニウム（Ａｌ２  ０３）の蒸着でなる蒸着薄膜層（１４）とした以外は、実施例２と同様にして防湿紙（１）を得た。
【００４７】
〈実施例５〉
オーバーコート層（１６）として、上記実施例３のＰＶＡとシランカップリング剤の加水分解物を混ぜ、積層後縮合重合させた塗布液に代え、粉末状のポリビニルアルコール樹脂と粒状のモンモリロナイトを重量比で５０：５０で混合し、水とプロピルアルコールの混合溶液に分散させた塗布液（以下ＰＶＡと無機層状化合物の混合塗布液という）として、厚さ０．４μｍのオーバーコート層（１６）とした以外は、実施例３と同様にして防湿紙（１）を得た。
【００４８】
〈実施例６〉
蒸着薄膜層（１４）として、上記実施例１のアルミニウムの蒸着に代え、物理蒸着法（ＰＶＤ法）により、厚さ約１０００Åの一酸化珪素（ＳｉＯ）の蒸着でなる蒸着薄膜層（１４）とした以外は、実施例１と同様にして防湿紙（１）を得た。
【００４９】
〈比較例１〉
オーバーコート層（１６）を施さないこと以外は、実施例１、２と同様にして防湿紙（１）用の試験サンプルを得た。
【００５０】
〈比較例２〉
オーバーコート層（１６）を施さないこと以外は、実施例３、５、６と同様にして防湿紙（１）用の試験サンプルを得た。
【００５１】
〈比較例３〉
坪量１２７ｇ／ｍ２  のコート紙を基材（１０）とし、その片面に厚さ２０μｍのポリエチレンを押し出して防湿紙（１）用の試験サンプル（従来の防湿紙に相当）を得た。
【００５２】
上記実施例１〜６で得られた防湿紙および比較例１〜３で得られた防湿紙用の試験サンプルについて、４０℃、９０％下に於けるＭＯＣＯＮ法による水蒸気透過度（ｇ／ｍ２  ・ｄａｙ）、および折り曲げ試験（塗布面あるいは蒸着面を内側にし、３６０°折り曲げ、罫線を付けた状態にしたものを開いた）後の水蒸気透過度、さらに参考のため３０℃、７０％下に於けるＭＯＣＯＮ法による酸素透過度（ｃｃ／ｍ２  ・ｄａｙ）を測定し、その結果を表１に示した。
【００５３】
【表１】
2004204366.tif 000003
【００５４】
上記表１より、蒸着薄膜層として、蒸着アンカー層を介してアルミニウム、酸化珪素、酸化アルミニウムの蒸着を施すことによって、３〜６ｇ／ｍ２  ・ｄａｙの水蒸気透過度が得られ、目標の１０ｇ／ｍ２  ・ｄａｙ以下の十分な防湿効果が得られるものであった。また、オーバーコート層として、例えばポリエステル樹脂がバインダーの塗布液、ＰＶＡとシランカップリング剤の加水分解物を混ぜ、積層後縮合重合させた塗布液、およびＰＶＡと無機層状化合物の混合塗布液による層とすることによって、折り曲げによる水蒸気透過度が、これらオーバーコート層のない場合の５０〜１００ｇ／ｍ２  ・ｄａｙに比べ、５〜８ｇ／ｍ２
・ｄａｙ程度と格段に向上するものであった。
さらに参考のための酸素透過度では、上記ＰＶＡとシランカップリング剤の加水分解物を混ぜ、積層後縮合重合させた塗布液、およびＰＶＡと無機層状化合物の混合塗布液でオーバーコート層としたものは、ポリエステル樹脂で得た場合の１００〜５００ｃｃ／ｍ２  ・ｄａｙに比べ、１〜５ｃｃ／ｍ２  ・ｄａｙとなり、酸素バリア性も向上させるものであった。
【００５５】
【発明の効果】
本発明は以上の構成であるから、下記に示す如き効果がある。
即ち、上記請求項１に係る発明においては、片面または両面にコートされた紙もしくは板紙のコート面に、蒸着アンカー層、蒸着薄膜層、オーバーコート層が順に設けられている防湿紙とするもので、特にコート面に各層を設けることによって、蒸着薄膜層の浸み込みを防ぎ、それに平滑性を付与して反射性等デザイン性を向上させ、また蒸着アンカー層で蒸着薄膜層の密着性を付与し、蒸着薄膜層で防湿性を付与し、その上のオーバーコート層で蒸着薄膜層を保護するとともに折り曲げ等に対する防湿性をも向上させる防湿紙を提供する効果がある。
【００５６】
また、上記請求項２に係る発明においては、上記蒸着アンカー層をメラミン樹脂、アルキッド樹脂、ポリフェノール樹脂、アクリル樹脂のいずれか、もしくはこれら樹脂の２種以上の混合でなるものとすることによって、紙基材のコート面への「ぬれ」を良くし、このコート面の凹凸、ピンホール等の目止めを行い、この上に施す蒸着薄膜層が紙基材に潜り込まないようにして平滑性を向上させ、この平滑性の向上によって防湿性の向上にも寄与する防湿紙とすることができる効果がある。
【００５７】
また、上記請求項３に係る発明においては、上記蒸着薄膜層を、金属の蒸着で、特にアルミニウムの蒸着で形成することによって、金属光沢を有し、かつ防湿性に優れた防湿紙を提供することができる。
【００５８】
また、上記請求項４に係る発明においては、上記蒸着薄膜層を、無機酸化物の蒸着で、特に酸化アルミニウムもしくは酸化珪素の蒸着で形成することによって、透明性を有し、かつ防湿性に優れた防湿紙を提供し、例えば紙のコート面（蒸着薄膜層等を施す面）に絵柄等の印刷を施したものに、これら透明の蒸着薄膜層を施すことによって、デザイン性をも向上させる防湿紙とすることもできる効果がある。
【００５９】
また、上記請求項５に係る発明においては、上記オーバーコート層を、アクリル樹脂もしくはポリエステル樹脂でなる層とすることによって、上記蒸着薄膜層を傷等から保護する防湿紙とすることができる。
【００６０】
また、上記請求項６に係る発明においては、上記オーバーコート層を、ガスバリア性に優れるポリビニルアルコール樹脂と無機層状化合物との混合でなる層とすることによって、上記蒸着薄膜層を傷等から保護するとともに、蒸着薄膜層の折り曲げ等によるピンホールの発生を防止して防湿性を向上させ、かつガスバリア性、特に酸素バリア性をも向上せしめる防湿紙を提供できる効果がある。
【００６１】
さらにまた、上記請求項７に係る発明においては、上記オーバーコート層を、水溶性高分子と１種以上の金属アルコキシドおよびその加水分解物または塩化錫の少なくとも一方を含む水溶性あるいは水／アルコール混合溶液を主剤とするコーティング剤を塗布してなる層とすることによって、上記蒸着薄膜層を傷等から保護するとともに、蒸着薄膜層の折り曲げ等によるピンホールの発生を防止して防湿性を向上させ、かつガスバリア性、特に酸素バリア性をも向上せしめることができる防湿紙を提供することができる。
【００６２】
また、上記請求項８に係る発明においては、上記オーバーコート層上面に、もしくは蒸着アンカー層が施されている紙もしくは板紙の反対面に、シーラント層を設けたことによって、このシーラント層同士をヒートシールして三方シール、四方シール等の包装袋や容器等に展開可能な防湿紙とすることができる。特に蒸着アンカー層が施されている紙もしくは板紙の反対面に、シーラント層を設けた場合、金属蒸着による蒸着薄膜層の金属光沢による、あるいは透明な無機酸化物の蒸着層の下の絵柄等印刷によるデザイン効果の向上が付与される紙製包装袋や容器等に展開できる防湿紙をも提供できる。
【００６３】
また、上記請求項９に係る発明においては、上記発明の防湿紙を用いた包装紙、包装袋または紙製容器とすることによって、内容物に対する防湿効果が万全で、かつ材料コストの低減に加え、デザイン効果を損なわない包装紙、包装袋または紙製容器を提供することができる。
【００６４】
従って本発明は、外気の湿気等の透過を防止する防湿紙として、特にその防湿紙を用いて、内容物を収納して外気の湿気等から保護する包装紙、包装袋または紙製容器において、優れた実用上の効果を発揮する。
【図面の簡単な説明】
【図１】本発明の防湿紙の一実施の形態を側断面で表した説明図である。
【図２】本発明の防湿紙の他の一実施の形態を側断面で表した説明図である。
【図３】本発明の防湿紙の他の一実施の形態を側断面で表した説明図である。
【符号の説明】
１‥‥防湿紙
１０‥‥基材
１２‥‥蒸着アンカー層
１４‥‥蒸着薄膜層
１６‥‥オーバーコート層
１８‥‥シーラント層
【図１】
2004204366.tif 000004
【図２】
2004204366.tif 000005
【図３】
2004204366.tif 000006